(57)【要約】  本発明の対象は、ａ）  以下の一般式（Ｉ）2009534507.tif 000009［式中、Ｒ1は、水素、Ｃ1-4−アルキル、−ＣＨ2Ｃｌ、−ＣＨ2Ｂｒ、−ＣＨ2Ｏ−Ｃ1-4アルキルまたはフェニルを意味し、Ｒ2は、水素、Ｃ1-4−アルキル、−ＣＨ2Ｃｌ、−ＣＨ2Ｂｒまたは−ＣＨ2Ｏ−Ｃ1-4−アルキルであるか、あるいはＲ1とＲ2は、それらに結合する環炭素原子と一緒になってシクロヘキシリデン、シクロヘキセニリデンまたは３，４−ジブロモシクロヘキシリデンを意味し、Ｒ3及びＲ5は、互いに独立して水素またはＣ1-4−アルキルを意味し、Ｒ4は、水素またはメチルを意味し、そしてＸは、酸素または硫黄を意味する］で表される難燃剤、及びｂ）  分散剤、または複数種の分散剤からなる組み合わせ、を含む水性分散液である。
2009534507.tif 000002
【特許請求の範囲】
【請求項１】
ａ）  以下の一般式（Ｉ）
【化１】
2009534507.tif 000006
［式中、
Ｒ1は、水素、Ｃ1-4−アルキル、−ＣＨ2Ｃｌ、−ＣＨ2Ｂｒ、−ＣＨ2Ｏ−Ｃ1-4−アルキルまたはフェニルを意味し、
Ｒ2は、水素、Ｃ1-4−アルキル、−ＣＨ2Ｃｌ、−ＣＨ2Ｂｒまたは−ＣＨ2Ｏ−Ｃ1-4−アルキルを意味するか、あるいは
Ｒ1とＲ2は、それらに結合する環炭素原子と一緒になって、シクロヘキシリデン、シクロヘキセニリデンまたは３，４−ジブロモシクロヘキシリデンを意味し、
Ｒ3及びＲ5は、互いに独立して水素またはＣ1-4−アルキルを意味し、
Ｒ4は、水素またはメチルを意味し、そして
Ｘは、酸素または硫黄を意味する］
で表される難燃剤、
ｂ）  ヒマシ油アルコキシルエステル、リシノール酸アルコキシルエステル、または芳香族ジカルボン酸、Ｃ2〜Ｃ8−アルキレン−ジオール及びポリ（Ｃ1〜Ｃ4−アルキレン）グリコール及び／またはメチルポリ（Ｃ2〜Ｃ4−アルキレン）グリコールからなる非イオン性オリゴ−もしくはポリエステル、またはこれらの非イオン性オリゴ−もしくはポリエステルとジアルキルスルホスクシネートとの組み合わせの群からの分散剤、及び
ｃ）  場合によっては、保持剤、
を含む水性分散液。
【請求項２】
Ｒ1基が、メチル、エチル、プロピル、クロロメチル、ブロモメチルまたはフェニルを意味することを特徴とする、請求項１の分散液。
【請求項３】
Ｒ2基が、メチル、エチル、プロピル、クロロメチルまたはブロモメチルを意味することを特徴とする、請求項１または２の分散液。
【請求項４】
前記式（Ｉａ）の難燃剤が、次の式
【化２】
2009534507.tif 000007
に相当するものであることを特徴とする、請求項１〜３の一つまたはそれ以上の分散液。
【請求項５】
分散剤が、エトキシ、１，２−プロポキシ及び２，３−プロポキシの群からの１〜１００個のアルコキシ基を含むヒマシ油アルコキシルエステルまたはリシノール酸アルコキシルエステルであることを特徴とする、請求項１〜４の一つまたはそれ以上の分散液。
【請求項６】
ヒマシ油アルコキシルエステルまたはリシノール酸アルコキシルエステルが、樹脂酸、Ｃ2〜Ｃ12−ジカルボン酸、Ｃ2〜Ｃ12−スルホジカルボン酸または脂肪酸の群からの酸基でエステル化されていることを特徴とする、請求項５の分散液。
【請求項７】
非イオン性オリゴ−もしくはポリエステルの群からの分散剤が、次のものを包含するジカルボン酸成分及びグリコール成分、すなわち一種または二種以上の芳香族ジカルボン酸、それのエステルまたは酸無水物；  Ｃ2〜Ｃ8−アルキレン−ジオール；  ポリ（Ｃ1〜Ｃ4−アルキレン）グリコール及び／またはメチルポリ（Ｃ2〜Ｃ4−アルキレン）グリコール；  場合によっては、Ｃ1〜Ｃ24−アルコール、Ｃ6−Ｃ18−アルキルフェノールまたはＣ8〜Ｃ24−アルキルアミンにアルキレンオキシドを付加した水溶性付加生成物；  及び場合によっては、一種またはそれ以上のポリオールを包含する、ジカルボン酸成分及びグリコール成分の重縮合によって得ることができるものであることを特徴とする、請求項１〜５の一つまたはそれ以上の分散液。
【請求項８】
分散剤が、次の式（２）
【化３】
2009534507.tif 000008
［式中、
Ｒ1及びＲ7は、線状もしくは分枝状Ｃ1〜Ｃ18−アルキル基を意味し、
Ｒ2、Ｒ4、Ｒ6は、互いに独立して（Ｃ1〜Ｃ8）アルキレンを意味し、
Ｒ3及びＲ5は、アリーレンまたはアルカリーレンを意味し、
ａ、ｂ及びｄは、１〜２００の数であり、この際、ａ、ｂ及びｄの合計は少なくとも５であり、
ｃは、１〜２０の数である］
で表される一種またはそれ以上の化合物に相当することを特徴とする、請求項１〜７の一つまたはそれ以上の分散液。
【請求項９】
Ｒ1及びＲ7が、メチル及び／またはエチルを意味し、
Ｒ2、Ｒ4、Ｒ6が、エチレン、１，２−プロピレン、２，３−プロピレンまたはこれらの混合物を意味し、
Ｒ3及びＲ5が、１，４−フェニレン及び１，３−フェニレンを意味し、
ａ、ｂ及びｄが、１〜１００の数を意味し、この際、ａ、ｂ及びｄの合計は少なくとも５であり、
ｃが、１〜１０の数を意味する、
ことを特徴とする、請求項８の分散液。
【請求項１０】
各々分散液の総重量を基準にして、（ａ）に従う難燃剤５〜５０重量％、場合によってはジアルキルスルホスクシネート０．０１〜５重量％と組み合わせて、（ｂ）に従う分散剤０．３〜２０重量％、（ｃ）に従う保持剤０〜１５重量％、及び残部の水を含む、請求項１〜９の一つまたはそれ以上の分散液。
【請求項１１】
各々分散液の総重量を基準にして、
ａ）  式（Ｉ）の難燃剤５〜５０重量％、
ｂ１）  ヒマシ油アルコキシルエステル及びリシノール酸アルコキシルエステルの群からの分散剤１〜１５重量％、または
ｂ２）  場合によりジアルキルスルホスクシネート０．０５〜３重量％と組み合わせた、芳香族ジカルボン酸、Ｃ2〜Ｃ8−アルキレン−ジオール及びポリ（Ｃ1〜Ｃ4−アルキレン）グリコール及び／またはメチルポリ（Ｃ2〜Ｃ4−アルキレン）グリコールからなる非イオン性オリゴ−もしくはポリエステルの群からの分散剤１〜１５重量％、
ｃ）  保持剤０〜１５重量％、
ｄ）  水５〜８０重量％、
ｅ）  更に別の慣用の添加剤０〜１０重量％、
を含む、請求項１〜１０の一つまたはそれ以上の分散液。
【請求項１２】
難燃剤（ａ）を、分散剤（ｂ）、場合によっては及び成分（ｃ）、（ｅ）及び（ｆ）と一緒に、水の存在下に分散装置を用いて微分散することを特徴とする、請求項１〜１１の一つまたはそれ以上の分散液の製造方法。
【請求項１３】
セルロース性材料、例えばステーペル繊維、フィラメント、モノフィラメント、不織布、ソーセージケーシング、セロファン、またはセルロース性及び／または動物性、植物性及び／または合成繊維からなる組み合わせ、並びに植物性、動物性または合成繊維の難燃性化のためのバルク処理、または表面処理のための、請求項１〜１１の一つまたはそれ以上の分散液の使用。
【請求項１４】
再生セルロース及びセルロースアセテートの処理のための、請求項１３の使用。
【発明の詳細な説明】
【技術分野】
【０００１】
本発明の対象は、ジオキサホスホリナンの水性難燃剤調合物、それの製造方法、並びに天然、セルロース性及び合成繊維材料の難燃性化のためのそれの使用である。
【背景技術】
【０００２】
ビスコース繊維の満足な難燃性化を達成するためには、使用する難燃剤は、高い要求、特に純度、粒子の微細さ、貯蔵安定性、耐再結晶化、粘度、表面張力及び導電性に関して高い要求を満たさなければならない。特に、価値の高い微細乃至超微細繊度のビスコース繊維の紡糸工程において、最終生成物の粗悪な品質の原因となる繊維及びフィラメントの破断、繊度の変動、繊維の微細さの変動、強度の低下またはノズルの閉塞を招かないように、粒子の微細さ及び安定性について非常に高い要求が課せられる。
【０００３】
従来公知の難燃剤調合物、例えばドイツ特許出願公開第41 28 638 A1号明細書に記載の難燃剤調合物は、ビスコース工業から課せられる要求を多くの場合にもはや満たさない。なぜならば、これらは、微細さ並びに温度及び貯蔵安定性、特に耐再結晶化性に関して欠点があるか、またはエコロジーに関して今日の要求をもはや満たさないからである。
【発明の開示】
【発明が解決しようとする課題】
【０００４】
それゆえ、微細さ、温度及び貯蔵安定性、耐再結晶化性、繊維の強度を大きく弱めることなく非常に良好な紡糸性、及びフィルター寿命、並びに分散剤に対する今日のエコロジーの面からの要求に関して上記の要求を満たす、難燃剤調合物を提供するという課題があった。
【課題を解決するための手段】
【０００５】
驚くべきことに、特定のグループの難燃剤及び分散剤の組み合わせによって上記の課題を解決することができた。
【０００６】
本発明の対象は、
ａ）  以下の一般式（Ｉ）
【０００７】
【化１】
2009534507.tif 000003
【０００８】
［式中、
Ｒ1は、水素、Ｃ1-4−アルキル、−ＣＨ2Ｃｌ、−ＣＨ2Ｂｒ、−ＣＨ2Ｏ−Ｃ1-4−アルキルまたはフェニルを意味し、
Ｒ2は、水素、Ｃ1-4−アルキル、−ＣＨ2Ｃｌ、−ＣＨ2Ｂｒまたは−ＣＨ2Ｏ−Ｃ1-4−アルキルを意味し、あるいは
Ｒ1及びＲ2は、それらに結合する環炭素原子と一緒にシクロヘキシリデン、シクロヘキセニリデンまたは３，４−ジブロモシクロヘキシリデンを意味し、
Ｒ3及びＲ5は、互いに独立して、水素またはＣ1-4−アルキルを意味し、
Ｒ4は、水素またはメチルを意味し、そして
Ｘは、酸素または硫黄を意味する］
で表される難燃剤、
ｂ）  ヒマシ油アルコキシルエステル、リシノール酸アルコキシルエステル、または芳香族ジカルボン酸、Ｃ2〜Ｃ8−アルキレン−ジオール及びポリ（Ｃ1〜Ｃ4−アルキレン）グリコール及び／またはメチルポリ（Ｃ2〜Ｃ4−アルキレン）グリコールからなる非イオン性オリゴ−もしくはポリエステル、またはこれらの非イオン性オリゴ−もしくはポリエステルとジアルキルスルホスクシネートとの組み合わせからなる群から選択される分散剤、及び
ｃ）  場合により、保持剤（Retentionsmittel）
を含む、水性分散液である。
【０００９】
上記一般式（Ｉ）の難燃剤自体は、ドイツ特許出願公開第41 28 638 A1号明細書から公知である。
【００１０】
好ましいものは、前記式（Ｉ）中、Ｒ1基がメチル、エチル、プロピル、クロロメチル、ブロモメチルまたはフェニルを意味する難燃剤である。好ましいものは、更に、上記式（Ｉ）中、Ｒ2基がメチル、エチル、プロピル、クロロメチルまたはブロモメチルを意味する難燃剤である。特に好ましいものは、以下の式（Ｉａ）で表される難燃剤である。
【００１１】
【化２】
2009534507.tif 000004
【００１２】
ヒマシ油アルコキシルエステル及びリシノール酸アルコキシルエステルの群から選択される分散剤は、欧州特許第0 582 928B1号明細書から公知である。
【００１３】
前記ヒマシ油アルコキシルエステルが基づくヒマシ油は、好ましくはリシノール酸、オレイン酸、リノール酸及びステアリン酸のグリセリドから本質的になる商業的に入手可能なヒマシ油である。これは、遊離のヒドロキシル基及びオレフィン性二重結合を含む。リシノール酸は、一つのオレフィン性二重結合及び一つの遊離のアルコール性ＯＨ基を含む。
【００１４】
ヒマシ油アルコキシルエステル及びリシノール酸アルコキシルエステルは、多くの場合、１〜１００個、好ましくは５〜５０個のアルコキシ基でエステル化及び／またはエーテル化されている。アルコキシは、好ましくはエトキシ、１，２−プロポキシ、２，３−プロポキシまたはこれらの組み合わせを意味する。ヒマシ油アルコキシルエステルだけではなく、リシノール酸アルコキシルエステルも、樹脂酸、Ｃ2〜Ｃ12−ジカルボン酸、Ｃ2〜Ｃ12−スルホジカルボン酸または脂肪酸の群から選択される更に別の酸基でエステル化されていることができる。樹脂酸は、例えばアビエチン酸並びに商業的に入手できるロジン種である。Ｃ2〜Ｃ12−ジカルボン酸及びＣ2〜Ｃ12−スルホジカルボン酸は、例えばマレイン酸及びスルホコハク酸である。
【００１５】
上記非イオン性オリゴ−もしくはポリエステルの群からの分散剤は、ジカルボン酸成分とグリコール成分との重縮合によって得ることができ、これは次を含む：
（Ｉ）      一種または二種以上の芳香族ジカルボン酸、それのエステルまたは無水物；
（ＩＩ）    Ｃ2〜Ｃ8−アルキレン−ジオール；
（ＩＩＩ）  ポリ（Ｃ1〜Ｃ4−アルキレン）グリコール及び／またはメチルポリ（Ｃ2〜Ｃ4−アルキレン）グリコール；
（ＩＶ）    場合によっては、Ｃ1〜Ｃ24−アルコール、Ｃ6〜Ｃ18−アルキルフェノールまたはＣ8〜Ｃ24−アルキルアミンへのアルキレンオキシドの水溶性付加生成物；  及び
（Ｖ）      場合によっては、一種またはそれ以上のポリオール。
【００１６】
前記非イオン性オリゴ−もしくはポリエステルの群からの好ましい分散剤は、次の成分の重縮合によって得ることができる：
（Ｉ）      １０〜５０重量％、特に１５〜３０重量％の割合の一種またはそれ以上の芳香族ジカルボン酸、それのエステルまたは無水物；
（ＩＩ）    ２〜５０重量％、特に５〜４５重量％の割合のＣ2〜Ｃ8−アルキレン−ジオール；
（ＩＩＩ）  ３〜８０重量％、特に５〜７５重量％の割合のポリ（Ｃ1〜Ｃ4−アルキレン）グリコール及び／またはメチルポリ（Ｃ2〜Ｃ4−アルキレン）グリコール；
（ＩＶ）    ０〜１０重量％の割合の、Ｃ1〜Ｃ24−アルコール、Ｃ6〜Ｃ18−アルキルフェノールまたはＣ8〜Ｃ24−アルキルアミンへのアルキレンオキシドの水溶性付加生成物、及び
（Ｖ）      ０〜１０重量％の割合の一種またはそれ以上のポリオール。
（前記重量割合は、該オリゴ−もしくはポリエステルの総重量に基づく）
好ましい非イオン性オリゴ−もしくはポリエステルは、次式（２）に相当するものである：
【００１７】
【化３】
2009534507.tif 000005
【００１８】
［式中、
Ｒ1及びＲ7は、線状もしくは分枝状Ｃ1〜Ｃ18−アルキル基を意味し、
Ｒ2、Ｒ4、Ｒ6は、互いに独立して（Ｃ1〜Ｃ8）アルキレンを意味し、
Ｒ3及びＲ5は、アリーレンまたはアルカリーレンを意味し、
ａ、ｂ及びｄは、それぞれ１〜２００の数であり、この際、ａ、ｂ及びｄの合計は少なくとも５であり、
ｃは、１〜２０の数である］
特に好ましいものは、
Ｒ1及びＲ7が、メチル及び／またはエチルを意味し、
Ｒ2、Ｒ4、Ｒ6が、エチレン、１，２−プロピレン、２，３−プロピレンまたはこれらの混合物を意味し、
Ｒ3及びＲ5が、１，４−フェニレン及び１，３−フェニレンを意味し、
ａ、ｂ及びｄが、１〜１００の数を意味し、この際ａ、ｂ及びｄの合計が少なくとも５であり、
ｃが、１〜１０の数を意味する、
ことを特徴とする前記式（２）の分散剤である。
【００１９】
ジアルキルスルホスクシネートは、例えば２−ジエチルヘキシルスルホコハク酸ナトリウム、２−ジオクチルスルホコハク酸ナトリウム及び２−ジドデシルスルホコハク酸カリウムである。
【００２０】
本発明の分散液は、有利には、各々分散液の総重量を基準にして、（ａ）の難燃剤５〜５０重量％、場合によりジアルキルスルホスクシネート０．０１〜５重量％と組み合わせた、（ｂ）の分散剤０．３〜２０重量％、（ｃ）の保持剤０〜１５重量％、及び残部の水を含む。
【００２１】
好ましい分散液は、各々分散液の総重量を基準にして次を含む：
ａ）    前記式（Ｉ）の難燃剤５〜５０重量％、好ましくは１０〜４５重量％、
ｂ１）  ヒマシ油アルコキシルエステル及びリシノール酸アルコキシルエステルの群から選択される分散剤１〜１５重量％、好ましくは３〜１０重量％、または
ｂ２）  場合によりジアルキルスルホスクシネート０．０５〜３重量％と組み合わせた、芳香族ジカルボン酸、Ｃ2〜Ｃ8−アルキレン−ジオール及びポリ（Ｃ1〜Ｃ4−アルキレン）グリコール及び／またはメチルポリ（Ｃ2〜Ｃ4−アルキレン）グリコールからなる非イオン性オリゴ−もしくはポリエステルの群から選択される分散剤１〜１５重量％、好ましくは４〜１３重量％、
ｃ）  保持剤０〜１５重量％、好ましくは２〜１０重量％、
ｄ）  水５〜８０重量％、好ましくは１０〜６０重量％、
ｅ）  更に別の慣用の添加剤０〜１０重量％、好ましくは０．５〜１０重量％。
【００２２】
保持剤は、耐乾燥性及び凍結安定性の向上のために保水剤として使用される。これは、高沸点溶剤、例えば多価アルコール、ポリオール、グリコールエーテル、酸アミドまたは糖誘導体、例えばエチレングリコール、ジエチレングリコール、トリエチレングリコール、低分子量ポリエチレングリコール及び／またはそれのエーテル、プロピレングリコール、ジプロピレングリコール、低分子量プロピレングリコール及び／またはそれのエーテル、ブチレングリコール、ヘキシレングリコール、グリセリン、ジグリセリン、ペンタエリトリトールまたはホルムアミドである。
【００２３】
更に別の慣用の添加剤は、例えば消泡剤、防腐剤、カチオン性、アニオン性またはノニオン性表面活性物質（界面活性剤及び湿潤剤）、並びに粘度の調節のための剤、例えばポリビニルアルコール、セルロース誘導体、または接着性もしくは耐摩耗性を高めるための成膜剤もしくは結合剤としての水溶性の天然もしくは合成樹脂、並びにアミン類、例えばエタノールアミン、ジエタノールアミン、トリエタノールアミン、Ｎ，Ｎ−ジメチルエタノールアミンもしくはジイソプロピルアミン、または主に難燃剤調合物のｐＨ値の上昇に役立つ苛性ソーダ溶液である。
【００２４】
本発明の更に別の対象は、本発明の分散液の製造方法であって、難燃剤を分散剤と一緒に、分散装置、好ましくは攪拌ボールミルを特に１２ｍ／ｓ以上の攪拌周速度で運転して用いて、及び１ｍｍまたはそれ未満の直径の非金属製粉砕媒体の作用下に、水の存在下に微細化することを特徴とする、前記方法である。前記の慣用の添加剤は、微細化の際に加えることができるか及び／またはその後に加えることができる。通常の攪拌ボールミルを使用することもできるが、この場合にはより広い粒度分布及びより長い加工時間を甘受しなければならない。
【００２５】
本発明の更に別の対象は、セルロース性材料、例えばステーペル繊維、フィラメント、モノフィラメント、不織布、ソーセージケーシング、セロファン、セルロース性及び／または動物性、植物性及び／または合成繊維からなる組み合わせ、並びに植物性、動物性もしくは合成繊維の難燃性化のためのバルク処理または表面処理、特に再生セルロース及びセルロースアセテートの処理のための、本発明の分散液の使用である。
【００２６】
再生セルロース、特にキサントゲネートは、溶解された形で、例えば紡糸の前に、本発明の分散液と混合する。その混合比は、一般的に、純粋な再生セルロース１００部当たり１０〜４０部の本発明の分散液である。
【００２７】
本発明の分散液は、顔料、顔料調合物及び／または染料と組み合わせも使用することができる。それの添加は、上述の通り、セルロース材料、例えばステーペル繊維、フィラメント、モノフィラメント、不織布、ソーセージケーシング、セロファン、スポンジクロス（セルロース性及び／または動物性、植物性及び／または合成繊維からなる混合物または組み合わせ）、並びに植物性、動物性もしくは合成繊維の難燃性化のためのバルク処理または表面処理を同時に行いながら、紡糸染色（Spinnfaerbung）のために行われる。
【００２８】
更に、本発明の調合物は、単独でまたは着色剤、例えば顔料、顔料調合物及び／または染料との組み合わせで表面被覆または難燃性化のためのバルク処理に、並びに靴クリーム、蝋燭、ワックスクレヨン、塑造用粘土、化粧料、塗料及び分散塗料、エマルションペイント、印刷インキ、例えば繊維材料印刷用インキ、フレキソ印刷用インキまたは凹版印刷用インキに、壁紙及び壁紙用着色料に、木材保護系に、ラッカーに、種に、ガラス製ボトルに、屋根瓦のバルク着色に、漆喰に、木材着色用媒染剤に、原紙料に、色鉛筆の芯、フェルトペン、墨、インキ、ボールペン用ペースト、チョーク、洗剤及び洗浄剤、靴の手入れ剤、ラテックス製品、研磨剤に、並びにプラスチック及び高分子量材料に、更には電子写真用トナー及び現像剤の難燃剤として、例えば一成分もしくは二成分粉末トナー、磁気トナー、液体トナー、重合トナー並びに更に別の特殊トナーの難燃剤として、インクジェット用インキの難燃剤として適している。
【００２９】
更に、本発明の調合物は、物品、例えば金属製、木製、プラスチック製、ガラス製、セラミック製、コンクリート製、繊維材料製、紙製またはゴム性の物品の表面被覆または難燃性化のためのバルク処理に適している。
【００３０】
着色剤としては、有機及び無機顔料、並びにポリマー可溶性、−部分可溶性または−不溶性の染料などが挙げられる。有機顔料としては、モノアゾ顔料、ジスアゾ顔料、レーキ化アゾ顔料、β−ナフトール顔料、ナフトールＡＳ顔料、ベンズイミダゾロン顔料、ジスアゾ縮合顔料、アゾ金属錯体顔料及び多環式顔料、例えばフタロシアニン顔料、キナクリドン顔料、ペリレン顔料、ペリノン顔料、チオインディゴ顔料、アンタントロン顔料、アントラキノン顔料、フラバントロン顔料、インダントロン顔料、イソビオラントロン顔料、ピラントロン顔料、ジオキサジン顔料、キノフタロン顔料、イソインドリノン顔料、イソインドリン顔料、及びジケトピロロピロール顔料またはカーボンブラックなどが挙げられる。
【００３１】
適当な無機顔料は、例えば二酸化チタン類、硫化亜鉛類、酸化鉄類、酸化クロム類、ウルトラマリン、ニッケル−もしくはクロムアンチモンチタンオキシド類、酸化コバルト類、コバルトとアルミニウムとの混合酸化物、バナジウム酸ビスマス類、並びに体質顔料などである。
【００３２】
有機染料としては、酸性染料、直接染料、硫黄染料及びこれらのロイコ型、金属錯体染料、建染染料、塩基性染料または反応性染料などが挙げられる。
【実施例】
【００３３】
以下の例では、次の特徴を有する分散剤を使用する。
Ｄ１：  欧州特許第0 582 928B号明細書の製造例１６ａ）に従うヒマシ油エトキシルエステルの群からの分散剤、水中５０％濃度溶液
Ｄ２：  式（２）のオリゴ−及びポリエステル
Ｄ３：  ２−ジエチルへキシルスルホコハク酸ナトリウム
【００３４】
例１
４５部の式（Ｉａ）の難燃剤、
１４部のＤ１、
０．８部の防腐剤、
及び４０．２部の水をディスソルバを用いて均一化する。
次いで、直径約１ｍｍのガラス製粉砕媒体を有する攪拌ボールミル（型：Getzmann Dispermat）を用いて、得られた懸濁液を粉砕する。得られた難燃剤分散液は、水を用いて低有効物質含有率に調節することできる。
【００３５】
この難燃剤分散液は、低い粘度を有し、発泡が無く、沈降安定性があり、そして極僅かなセラム形成傾向しか示さない。これは粘度が安定しており、室温下の数ヶ月間にわたる貯蔵の際に非常に良好な再結晶化安定性を有する。
【００３６】
例２
４０部の式（Ｉａ）の難燃剤、
１２部のＤ１、
５．０部のアルファ−メチル−オメガ−ヒドロキシ−ポリエチレングリコールエーテル（保持剤）、
０．８部の防腐剤、
４２．２部の水
を含む調合物を、例１に記載のように調製する。
【００３７】
例３
４５部の式（Ｉａ）の難燃剤、
９．５部のＤ２（Ｒ1及びＲ7がメチルであり、Ｒ2及びＲ6がエチレンであり、Ｒ3及びＲ5が１，４−フェニレンであり、Ｒ4が１，２−プロピレンであり、ａ、ｂ及びｄの合計が平均で約３５であり、ｃが平均して約２であるもの）、
０．５部のＤ３、
０．８部の防腐剤、
４４．２部の水、
を含む調合物を例１に記載のように調製する。
【００３８】
例４
４５部の式（Ｉａ）の難燃剤、
１２部の、欧州特許第0 582 928B号明細書の製造例８ａ）に従うヒマシ油エトキシルエステルの群からの分散剤（水中５０％濃度溶液）、
０．８部の防腐剤、及び
４２．２部の水
を含む調合物を、例１に記載のように調製する。
【００３９】
例５
４５部の式（Ｉａ）の難燃剤、
１２部の、欧州特許第0 582 928 B号明細書の製造例１ｂ）に従うヒマシ油エトキシルエステルの群からの分散剤（水中５０％濃度溶液）、
０．８部の防腐剤、及び
４２．２部の水、
を含む調合物を、例１に記載のように調製する。
【００４０】
例６
４５部の式（Ｉａ）の難燃剤、
１４部の、欧州特許第0 582 928 B号明細書の製造例５ｂ）に従うヒマシ油エトキシルエステルの群からの分散剤（水中５０％濃度溶液）、
０．８部の防腐剤、及び
４０．２部の水、
を含む調合物を、例１に記載のように調製する。
【００４１】
応用例
例１〜６のうちの一つに従い調製した分散液を、攪拌下に１：１の比率で脱イオン水と混合する。この混合物の８部を、１００部のセルロース−キサントゲネート溶液（α−セルロース含有率８％）中に攪拌しながら導入し、そして１リットル当たり１２５ｇのＨ2ＳＯ4、２４０ｇのＮａ2ＳＯ4（水不含）及び１２ｇのＺｎＳＯ4（水不含）を含む析出浴中でノズルを介して紡糸する。こうして得られたフィラメントを、十分に洗浄、乾燥し、そして編布に加工する。この編布を、消炎性試験（フェニモーク及びマルチン法、モダーンプラスチック，Ｎｏｖ．１９９６またはＬＯＩ値測定，ＡＳＴＭ Ｄ２８６３）に付す。未処理のセルロース編布は、比較として約１８のＬＯＩ値を示し、他方、本発明に従い処理された編布は、２５〜３０のＬＯＩ値を有する。
【国際調査報告】
2009534507.tif 000010
2009534507.tif 000011
2009534507.tif 000012
2009534507.tif 000013
2009534507.tif 000014
2009534507.tif 000015